【手続補正書】
【提出日】平成25年12月26日(2013.12.26)
【手続補正１】
【補正対象書類名】特許請求の範囲
【補正対象項目名】全文
【補正方法】変更
【補正の内容】
【特許請求の範囲】
【請求項１】
傷の治療処置のための可撓性被覆材であって、  
ルーズなガラス系繊維から成る３次元圧縮可能なボディーを含んで成り、
ガラス系繊維が、Ｂ２Ｏ３を４０〜８０重量％含んで成り、
ガラス系繊維の少なくとも約２５重量％が、約２００ｎｍ〜約４０００ｎｍの直径および該直径に対するアスペクト比が少なくとも１０となる長さを有している、被覆材。
【請求項２】
生体適合性材料が、Ａｇ、Ｃｕ、Ｆ、Ｆｅ、Ｍｎ、Ｍｏ、Ｎｉ、ＳｒおよびＺｎから成る群から選択される１つ又はそれよりも多い微量元素を含んで成り、
生体適合性材料に化学的に溶解した微量元素が、約０．０５〜１０重量％の濃度を有している、請求項１に記載の被覆材。
【請求項３】
１つ又はそれよりも多い微量元素が、均一にガラス系繊維内に分散されており、それによって前記ガラス系繊維の生分解の際に徐放するようになっている、請求項２に記載の被覆材。
【請求項４】
ガラス系繊維が、
４０〜８０重量％のＢ２Ｏ３、
Ｌｉ２Ｏ、Ｎａ２Ｏ、Ｋ２ＯおよびＲｂ２Ｏから成る群から選択される１つ又はそれよりも多いアルカリ酸化物、および
ＭｇＯ、ＳｒＯ、ＢａＯおよびＣａＯから成る群から選択される１つ又はそれよりも多いアルカリ土類酸化物を含んで成る、請求項１〜３のいずれかに記載の被覆材。
【請求項５】
圧縮可能なボディーが、第１組成物から成る繊維、および第１組成物とは異なる第２組成物から成る繊維を含んで成る、請求項１〜４のいずれかに記載の被覆材。
【請求項６】
Ｐ２Ｏ５、ＳｉＯ２、Ｂ２Ｏ３およびこれらの組合せから成る群から選択されるガラス形成剤を含んで成り、約１０〜約５００μｍの直径を有している、約１〜約２５重量％のガラス系粒子を更に含んで成り、前記粒子がガラス系繊維間に分配されている、請求項１〜５のいずれかに記載の被覆材。
【請求項７】
ガラス系粒子がミクロスフェアである、請求項６に記載の被覆材。
【請求項８】
ガラス系繊維が、生体適合性材料に化学的に溶解した約０．０５〜１０重量％の濃度のＣｕを含んで成る、請求項１〜７のいずれかに記載の被覆材。
【請求項９】
ガラス系繊維が不規則に方向づけされている、請求項１〜８のいずれかに記載の被覆材。
【請求項１０】
圧縮されていない状態の圧縮可能なボディーが、少なくとも約３０体積％の空隙を有している、請求項１〜９のいずれかに記載の被覆材。
【請求項１１】
圧縮されていない状態の圧縮可能なボディーが、約５ｍｍ〜約３０ｍｍの厚さを有している、請求項１〜１０のいずれかに記載の被覆材。
【請求項１２】
圧縮可能なボディーが層である、請求項１〜１１のいずれかに記載の被覆材。
【請求項１３】
圧縮可能なボディーが、ボディーの厚さの約５〜約３０倍の長さおよび幅を有する層である、請求項１〜１１のいずれかに記載の被覆材。
【請求項１４】
層が織物である、請求項１〜１３のいずれかに記載の被覆材。
【請求項１５】
傷の治療処置のための被覆材であって、  
Ｂ２Ｏ３を４０〜８０重量％含んで成るガラス系の生体適合性材料から成る３次元のボディー、および
Ａｇ、Ｃｕ、Ｆ、Ｆｅ、Ｍｎ、Ｍｏ、Ｎｉ、ＳｒおよびＺｎから成る群から選択される１つ又はそれよりも多い微量元素
を含んで成り、
生体適合性材料に化学的に溶解した微量元素が約０．０５〜１０重量％の濃度を有している、被覆材。  
【請求項１６】
傷の治療処置のための硬い被覆材であって、  
結合したガラス系繊維から成る３次元のボディーを含んで成り、
ガラス系繊維が、Ｂ２Ｏ３を４０〜８０重量％含んで成り、
ガラス系繊維の少なくとも約２５重量％が、約２００ｎｍ〜約４０００ｎｍの直径および該直径に対するアスペクト比が少なくとも１０となる長さを有している、被覆材。
【請求項１７】
傷の治療処置のための生体適合性を有した軟膏又はクリームであって、
軟膏系又はクリーム系のキャリア、
該軟膏系又はクリーム系のキャリアに混合された生体適合性材料から成るガラス系粒子、および
生体適合性材料に化学的に溶解した微量元素であって、約０．０５〜１０重量％の濃度のＡｇ、Ｃｕ、Ｆ、Ｆｅ、Ｍｎ、Ｍｏ、Ｎｉ、ＳｒおよびＺｎから成る群から選択される１つ又はそれよりも多い微量元素
を含んで成り、
ガラス系粒子がＢ２Ｏ３を４０〜８０重量％含んで成る、軟膏又はクリーム。
【請求項１８】
傷を閉じるための生体適合性を有した外科用グルーであって、
グルーが、
接着剤、
接着剤に混合される生体適合性材料から成るガラス系粒子および/又は繊維、並びに、
生体適合性材料に化学的に溶解した微量元素であって、約０．０５〜１０重量％の濃度のＡｇ、Ｃｕ、Ｆ、Ｆｅ、Ｍｎ、Ｍｏ、Ｎｉ、ＳｒおよびＺｎから成る群から選択される１つ又はそれよりも多い微量元素
を含んで成り、
ガラス系粒子がＢ２Ｏ３を４０〜８０重量％含んで成る、グルー。
【請求項１９】
傷を閉じるための外科用縫合糸であって、
縫合糸が、
Ｂ２Ｏ３を４０〜８０重量％含んで成る生体適合性材料から成るガラス系繊維、および
生体適合性材料に化学的に溶解した微量元素であって、約０．０５〜１０重量％の濃度のＡｇ、Ｃｕ、Ｆ、Ｆｅ、Ｍｎ、Ｍｏ、Ｎｉ、ＳｒおよびＺｎから成る群から選択される１つ又はそれよりも多い微量元素
を含んで成り、
縫合糸が外部にポリマーコーティングを含んで成る、縫合糸。
【手続補正２】
【補正対象書類名】明細書
【補正対象項目名】０００７
【補正方法】変更
【補正の内容】
【０００７】
米国特許第５９７７４２８号には、多孔性容器に密封された微量栄養素として銅を含む化合物又は錯体、および複数の吸収性のある乾燥ヒドロゲル粒子を含んで成る吸収性のある被覆材が開示されている。多孔性容器は傷に付着しない。吸収性のあるヒドロゲル粒子は、滲出液を吸収した後、多孔性容器に密封されたままである。
【手続補正３】
【補正対象書類名】明細書
【補正対象項目名】０００８
【補正方法】変更
【補正の内容】
【０００８】
米国特許第７１６６５４９号には、抗菌剤、抗炎症薬、化粧品製造で、制汗剤製造で、医薬用の製品、プラスチックおよびポリマー中に食料サプリメントとして加えられてよい傷を治療するパウダー、トイレットペーパー、染料、漆、石膏および浄化手段中の粉砕したケイ酸塩ガラスリボンが開示されている。
【手続補正４】
【補正対象書類名】明細書
【補正対象項目名】００７５
【補正方法】変更
【補正の内容】
【００７５】
図１のルーズなガラス系繊維から成る圧縮可能なボディーを含んで成る被覆材を、５３重量％のＢ２Ｏ３、２０重量％のＣａＯ、１２重量％のＫ２Ｏ、６重量％のＮａ２Ｏ、５重量％のＭｇＯ、４重量％のＰ２Ｏ５の組成物から成るガラスから用意した。図２に示すように、繊維を形成する過程で形成された、いくつかの残留ビーズ(ミクロスフェア)があった。図３に示すように、繊維径は約３００ｎｍ〜約２０００ｎｍであった。ミクロスフェアは直径がより大きく、図２に示すように約２０ミクロン〜約３００ミクロンであった。
【手続補正５】
【補正対象書類名】明細書
【補正対象項目名】００８５
【補正方法】変更
【補正の内容】
【００８５】
本発明の範囲から逸脱することなく、上記組成物および方法に様々な変更がなされてよいので、上記記載に含まれるおよび添付の図面に示される全ての事項は、例示であって限定されるべきではないと解釈されよう。
なお、本明細書の開示内容は、以下の態様を含み得る。
（態様１）
傷の治療処置のための可撓性被覆材であって、  
ルーズなガラス系繊維から成る３次元圧縮可能なボディーを含んで成り、
ガラス系繊維が、Ｐ２Ｏ５、ＳｉＯ２およびＢ２Ｏ３から成る群から選択される１つ又はそれよりも多いガラス形成剤を含んで成り、
ガラス系繊維の少なくとも約２５重量％が、約２００ｎｍ〜約４０００ｎｍの直径および該直径に対するアスペクト比が少なくとも１０となる長さを有している、被覆材。
（態様２）
生体適合性材料が、Ａｇ、Ｃｕ、Ｆ、Ｆｅ、Ｍｎ、Ｍｏ、Ｎｉ、ＳｒおよびＺｎから成る群から選択される１つ又はそれよりも多い微量元素を含んで成り、
生体適合性材料に化学的に溶解した微量元素が、約０．０５〜１０重量％の濃度を有している、態様１に記載の被覆材。
（態様３）
１つ又はそれよりも多い微量元素が、均一にガラス系繊維内に分散されており、それによって前記ガラス系繊維の生分解の際に徐放するようになっている、態様２に記載の被覆材。
（態様４）
ガラス系繊維が、
約４０〜約８０重量％のＢ２Ｏ３、
Ｌｉ２Ｏ、Ｎａ２Ｏ、Ｋ２ＯおよびＲｂ２Ｏから成る群から選択される１つ又はそれよりも多いアルカリ酸化物、および
ＭｇＯ、ＳｒＯ、ＢａＯおよびＣａＯから成る群から選択される１つ又はそれよりも多いアルカリ土類酸化物を含んで成る、態様１〜３のいずれかに記載の被覆材。
（態様５）
圧縮可能なボディーが、第１組成物から成る繊維、および第１組成物とは異なる第２組成物から成る繊維を含んで成る、態様１〜４のいずれかに記載の被覆材。
（態様６）
Ｐ２Ｏ５、ＳｉＯ２、Ｂ２Ｏ３およびこれらの組合せから成る群から選択されるガラス形成剤を含んで成り、約１０〜約５００μｍの直径を有している、約１〜約２５重量％のガラス系粒子を更に含んで成り、前記粒子がガラス系繊維間に分配されている、態様１〜５のいずれかに記載の被覆材。
（態様７）
ガラス系粒子がミクロスフェアである、態様６に記載の被覆材。
（態様８）
ガラス系繊維が、生体適合性材料に化学的に溶解した約０．０５〜１０重量％の濃度のＣｕを含んで成る、態様１〜７のいずれかに記載の被覆材。
（態様９）
ガラス系繊維が不規則に方向づけされている、態様１〜８のいずれかに記載の被覆材。
（態様１０）
圧縮されていない状態の圧縮可能なボディーが、少なくとも約３０体積％の空隙を有している、態様１〜９のいずれかに記載の被覆材。
（態様１１）
圧縮されていない状態の圧縮可能なボディーが、約５ｍｍ〜約３０ｍｍの厚さを有している、態様１〜１０のいずれかに記載の被覆材。
（態様１２）
圧縮可能なボディーが層である、態様１〜１１のいずれかに記載の被覆材。
（態様１３）
圧縮可能なボディーが、ボディーの厚さの約５〜約３０倍の長さおよび幅を有する層である、態様１〜１１のいずれかに記載の被覆材。
（態様１４）
層が織物である、態様１〜１３のいずれかに記載の被覆材。
（態様１５）
傷の治療処置のための被覆材であって、  
Ｐ２Ｏ５、ＳｉＯ２およびＢ２Ｏ３から成る群から選択される１つ又はそれよりも多いガラス形成剤を含んで成るガラス系の生体適合性材料から成る３次元のボディー、および
Ａｇ、Ｃｕ、Ｆ、Ｆｅ、Ｍｎ、Ｍｏ、Ｎｉ、ＳｒおよびＺｎから成る群から選択される１つ又はそれよりも多い微量元素
を含んで成り、
生体適合性材料に化学的に溶解した微量元素が約０．０５〜１０重量％の濃度を有している、被覆材。  
（態様１６）
傷の治療処置のための硬い被覆材であって、  
結合したガラス系繊維から成る３次元のボディーを含んで成り、
ガラス系繊維が、Ｐ２Ｏ５、ＳｉＯ２およびＢ２Ｏ３から成る群から選択される１つ又はそれよりも多いガラス形成剤を含んで成り、
ガラス系繊維の少なくとも約２５重量％が、約２００ｎｍ〜約４０００ｎｍの直径および該直径に対するアスペクト比が少なくとも１０となる長さを有している、被覆材。
（態様１７）
傷の治療処置のための生体適合性を有した軟膏又はクリームであって、
軟膏系又はクリーム系のキャリア、
該軟膏系又はクリーム系のキャリアに混合された生体適合性材料から成るガラス系粒子、および
生体適合性材料に化学的に溶解した微量元素であって、約０．０５〜１０重量％の濃度のＡｇ、Ｃｕ、Ｆ、Ｆｅ、Ｍｎ、Ｍｏ、Ｎｉ、ＳｒおよびＺｎから成る群から選択される１つ又はそれよりも多い微量元素
を含んで成り、
ガラス系粒子が、Ｐ２Ｏ５、ＳｉＯ２およびＢ２Ｏ３から成る群から選択されるガラス形成剤を含んで成る、軟膏又はクリーム。
（態様１８）
傷を閉じるための生体適合性を有した外科用グルーであって、
グルーが、
接着剤、
接着剤に混合される生体適合性材料から成るガラス系粒子および/又は繊維、並びに、
生体適合性材料に化学的に溶解した微量元素であって、約０．０５〜１０重量％の濃度のＡｇ、Ｃｕ、Ｆ、Ｆｅ、Ｍｎ、Ｍｏ、Ｎｉ、ＳｒおよびＺｎから成る群から選択される１つ又はそれよりも多い微量元素
を含んで成り、
ガラス系粒子が、Ｐ２Ｏ５、ＳｉＯ２およびＢ２Ｏ３から成る群から選択されるガラス形成剤を含んで成る、グルー。
（態様１９）
傷を閉じるための外科用縫合糸であって、
縫合糸が、
Ｐ２Ｏ５、ＳｉＯ２およびＢ２Ｏ３から成る群から選択されるガラス形成剤を含んで成る生体適合性材料から成るガラス系繊維、および
生体適合性材料に化学的に溶解した微量元素であって、約０．０５〜１０重量％の濃度のＡｇ、Ｃｕ、Ｆ、Ｆｅ、Ｍｎ、Ｍｏ、Ｎｉ、ＳｒおよびＺｎから成る群から選択される１つ又はそれよりも多い微量元素
を含んで成り、
縫合糸が外部にポリマーコーティングを含んで成る、縫合糸。